(57)【要約】  大気中の酸性ガスを高効率で除去することができ、かつ、耐水性に優れたフィルタを提供することを課題として掲げる。アルミニウム基材と前記アルミニウム基材の表面に吸着層とを備えたフィルタであって、前記吸着層には、活性炭、マンガン酸化物、及びｐＨが３．０〜６．５であるアクリル樹脂が含まれていることを特徴とする。【特許請求の範囲】
【請求項１】
アルミニウム基材と前記アルミニウム基材の表面に吸着層とを備えたフィルタであって、
前記吸着層には、活性炭、マンガン酸化物、及びｐＨが３．０〜６．５であるアクリル樹脂が含まれていることを特徴とするフィルタ。
【請求項２】
前記アルミニウム基材の表面に前記アクリル樹脂を介して前記活性炭及び前記マンガン酸化物が担持されている請求項１に記載のフィルタ。
【請求項３】
前記吸着層には、さらにアルカリ金属を含む水酸化物、炭酸塩、及び炭酸水素塩からなる群より選ばれた１種以上の化合物が含まれている請求項１又は２に記載のフィルタ。
【請求項４】
前記アルミニウム基材がハニカム構造体である請求項１〜３のいずれか１項に記載のフィルタ。
【発明の詳細な説明】
【技術分野】
【０００１】
本発明は、大気中の酸性ガスを高効率で除去することができ、かつ、耐水性に優れたフィルタに関する。
【背景技術】
【０００２】
大気中の有害ガス（酸性ガス、オゾン、揮発性有機化合物（ＶＯＣ）等）を除去する方法として、活性炭の吸着作用を利用した酸性ガス除去方法が知られている。例えば、本出願人は、アルカリ金属を含む水酸化物、炭酸塩および炭酸水素塩からなる群より選ばれた１種以上の化合物、活性炭およびマンガン酸化物の混合物を有機繊維材料からなるシート基材に担持した酸性ガス吸着・除去フィルタを提案している（特許文献１）。また、本出願人は、アルカリ金属を含む水酸化物、炭酸塩および炭酸水素塩からなる群より選ばれた１種以上の化合物、活性炭およびマンガン酸化物の混合物をバインダー樹脂（ポリビニルピロリドン）でシート基材に担持した酸性ガス吸着・除去フィルタを提案している（特許文献２）。
【先行技術文献】
【特許文献】
【０００３】
【特許文献１】特開２０１７−７４３０９号公報
【特許文献２】特開２０１５−１３４３１８号公報
【発明の概要】
【発明が解決しようとする課題】
【０００４】
特許文献１のように基材として有機繊維材料からなるシートを用いたフィルタでは十分な強度が得られない場合がある。フィルタの強度を高めるために、特許文献１のフィルタにおいて、有機繊維材料からなるシートに代えてアルミニウム基材をシートとすることが考えられるが、アルミニウム基材を用いると耐水性が低下してしまう。一方、特許文献２においても、シート基材をアルミニウム基材とした場合、フィルタの耐水性が低下してしまう。
【課題を解決するための手段】
【０００５】
本発明者らは鋭意検討した結果、基材をアルミニウム基材とした場合であっても、前記アルミニウム基材の表面に活性炭、マンガン酸化物、及びｐＨが３．０〜６．５であるアクリル樹脂が含まれた吸着層を備えることによって、前記課題を解決することを見いだし、本発明を完成するに至った。【０００６】
すなわちアルミニウム基材と前記アルミニウム基材の表面に吸着層とを備えたフィルタであって、前記吸着層には、活性炭、マンガン酸化物、及びｐＨが３．０〜６．５であるアクリル樹脂が含まれていることを特徴とする。【０００７】
前記アルミニウム基材の表面に前記アクリル樹脂を介して前記活性炭及び前記マンガン酸化物が担持されていることが好ましい。【０００８】
前記吸着層には、さらにアルカリ金属を含む水酸化物、炭酸塩、及び炭酸水素塩からなる群より選ばれた１種以上の化合物が含まれていることが好ましい。【０００９】
前記アルミニウム基材がハニカム構造体であることが好ましい。
【発明の効果】
【００１０】
本発明のフィルタを用いることによって、大気中の酸性ガスを高効率で除去することができる。また、本発明のフィルタは耐水性に優れているため、様々な用途で用いることができる。
【発明を実施するための形態】
【００１１】
本発明のフィルタは、アルミニウム基材と前記アルミニウム基材の表面に吸着層とを備えることを特徴とする。本発明のフィルタを用いることによって、大気中の酸性ガスを高効率で除去することができる。酸性ガスとしては、一酸化窒素、二酸化窒素などの窒素酸化物；二酸化硫黄などの硫黄酸化物；塩化水素、フッ化水素などのハロゲン化水素；硫化水素などが挙げられる。
【００１２】
＜アルミニウム基材＞
アルミニウム基材は、アルミニウム又はアルミニウム合金からなる。アルミニウム基材の形状は特に限定されず、板状のものでもハニカム構造体でもよいが、ハニカム構造体とすることが好ましい。すなわち、本発明のフィルタはハニカムフィルタであることが好ましい。なお、本明細書では、ハニカムフィルタは、ハニカム構造体であるアルミニウム基材の表面に吸着層を備えたフィルタのことを指す。ハニカムフィルタのセル数については、特に制限されず、例えば５０〜１５００セル／インチ2とすることができる。
【００１３】
アルミニウム基材の厚みは０．００５〜０．５ｍｍであることが好ましく、０．０１〜０．１ｍｍであることがより好ましい。アルミニウム基材の厚みが前記範囲内であることによって、ハニカムフィルタとして用いる場合であっても十分な強度を有し、圧力損失が生じにくくなる。
【００１４】
＜吸着層＞
吸着層には、活性炭、マンガン酸化物、及びｐＨが３．０〜６．５であるアクリル樹脂（以下、低ｐＨアクリル樹脂という）が含まれている。アルミニウム基材の表面にアクリル樹脂を介して活性炭及びマンガン酸化物が担持されていることが好ましい。また、吸着層には、さらにアルカリ金属を含む水酸化物、炭酸塩、および炭酸水素塩からなる群より選ばれた１種以上の化合物（以下、アルカリ金属化合物という）が含まれていることが好ましい。
【００１５】
（活性炭）
活性炭は、炭素材料を炭化または不融化した後、賦活することによって得られる。前記炭素材料として、例えば、黒鉛、鉱物系材料（褐炭、瀝青炭などの石炭系、石油または、石油ピッチなど）、植物系材料（木質、果実殻（ヤシ殻など）など）、高分子系材料（ポリアクリルニトリル、フェノール系材料、セルロースなど）などが挙げられ、中でもヤシ殻であることが好ましい。ヤシ殻を原料とする活性炭（ヤシ殻活性炭）は細孔を有しており、ヤシ殻活性炭の細孔は、シリカなどの細孔を有する一般的な無機原料と比較して小さい細孔の比率が多く、かつ、Ｎａ、Ｓｉ、Ｋ、Ｃａ、Ｆｅ等からなる灰分（不純物）も少ない。つまり、ヤシ殻活性炭は細孔が小さいために吸着した酸性ガス成分と細孔壁との間に分子間力が働き、吸着した酸性ガス成分を脱離させにくい。
【００１６】
炭素材料の炭化方法、不融化方法、賦活方法については、特に限定されず、公知の加工方法を用いることができる。例えば、賦活方法として、炭化または不融化処理を施した炭素原料を水や二酸化炭素などの賦活ガス中で、５００〜１０００℃程度で熱処理するガス賦活法や炭化または不融化処理を施した炭素原料をリン酸、塩化亜鉛、水酸化カリウムなどの賦活剤と混合し、３００〜８００℃程度で熱処理する化学賦活法などを用いることができる。
【００１７】
活性炭のＢＥＴ比表面積は、５００〜３０００ｍ2／ｇであることが好ましく、１０００〜２５００ｍ2／ｇであることがより好ましく、１５００〜２０００ｍ2／ｇであることがさらに好ましい。活性炭のＢＥＴ比表面積が前記範囲内であることによって、十分な酸性ガス除去性能が発現可能となる。
【００１８】
活性炭の平均粒子径は１〜５０μｍであることが好ましく、２〜３０μｍであることがより好ましく、５〜１５μｍであることがさらに好ましい。平均粒子径が前記範囲内であると、スラリーにおいて活性炭粒子が凝集しにくく、かつ、外力による活性炭の脱落が生じにくい。なお、活性炭の平均粒子径とは重量中位径を指す。
【００１９】
吸着層中の活性炭の含有率は、５〜３５質量％であることが好ましく、１０〜２５質量％であることがより好ましい。活性炭の含有率が前記範囲内であることによって、十分な酸性ガス除去性能が発現可能となる。
【００２０】
（マンガン酸化物）
マンガン酸化物としては、特に限定されず、酸化マンガン(ＩＩ)（ＭｎＯ）、三酸化二マンガン(ＩＩＩ)（Ｍｎ2Ｏ3)、酸化マンガン（ＩＶ）（二酸化マンガン、ＭｎＯ2）、酸化マンガン（ＩＩ，ＩＩＩ）（四酸化三マンガン、Ｍｎ3Ｏ4）等を用いることができるが、二酸化マンガンが好ましい。
【００２１】
本発明で用いられるマンガン酸化物のＢＥＴ比表面積は、５０〜４００ｍ2／ｇが好ましく、１００〜３００ｍ2／ｇがより好ましい。マンガン酸化物のＢＥＴ比表面積が前記範囲内であることによって、十分な酸性ガス除去性能が発現可能となる。
【００２２】
吸着層中のマンガン酸化物の含有率は５０〜８５質量％であることがより好ましく、６０〜７５質量％であることがさらに好ましい。マンガン酸化物の含有率が前記範囲内であることによって、十分な酸性ガス除去性能が発現可能となる。
【００２３】
（低ｐＨアクリル樹脂）
吸着層にｐＨが３．０〜６．５である低ｐＨアクリル樹脂を用いることによって、高い酸性ガス除去性能と高い耐水性とを両立することができる。ｐＨが３．０未満であると、酸性ガス除去性能が低下してしまう。また、ｐＨが６．５を超えると、アルミニウム基材との親和性が低くなり、耐水性が低下してしまう。
【００２４】
ｐＨの調整は、アクリル樹脂が有するカルボキシル基などの酸性基を中和剤により中和することにより行うことができる。中和剤としては、酸性基を中和できるものであれば特に限定されず、例えば、水酸化ナトリウム、水酸化カリウム、トリメチルアミン、２−（ジメチルアミノ）エタノール、２−アミノ−２−メチル−１−プロパノール、トリエチルアミン、アンモニア水などが挙げられる。これらの中和剤を必要に応じて適宜用いることによって、アクリル樹脂のｐＨが３．０〜６．５となるように調整することができる。なお、本明細書では、アクリル樹脂のｐＨとは、アクリル樹脂エマルジョンのｐＨのことである。また、特許文献１で用いられているシリコーンアクリル樹脂のｐＨは８以上である。
【００２５】
吸着層中における低ｐＨアクリル樹脂の固形分（以下、低ｐＨアクリル樹脂（固形分）という）の含有率は３〜２０質量％であることが好ましく、５〜１０質量％であることがより好ましい。低ｐＨアクリル樹脂の含有率が前記範囲内であることによって、フィルタの耐水性を維持しつつ、十分な酸性ガス除去性能を発現することができる。
【００２６】
（アルカリ金属化合物）
アルカリ金属化合物は、アルカリ金属を含む水酸化物、炭酸塩、および炭酸水素塩からなる群より選ばれた１種以上の化合物であればよく、アルカリ金属を含む水酸化物としては、例えばＮａＯＨ、ＫＯＨなどが挙げられ、アルカリ金属を含む炭酸塩としては、例えばＮａ2ＣＯ3、Ｋ2ＣＯ3などが挙げられ、アルカリ金属を含む炭酸水素塩としては、例えばＮａＨＣＯ3、ＫＨＣＯ3などが挙げられる。吸着層にアルカリ金属化合物が含まれることにより、酸性ガス除去性能をより一層高めることができる。アルカリ金属化合物は、単独または２種以上組み合わせて使用することができる。中でもアルカリ金属を含む炭酸塩であることが好ましく、Ｋ2ＣＯ3であることがより好ましい。
【００２７】
活性炭１００質量部に対してアルカリ金属化合物の含有量は３０質量部以下であることが好ましく、１〜３０質量部であることがより好ましく、３〜２５質量部であることがさらに好ましく、５〜１５質量部であることが特に好ましい。アルカリ金属化合物の含有量が前記範囲内であることによって、十分な酸性ガス除去性能が発現可能となる。なお、２種以上のアルカリ金属化合物が用いられている場合、「アルカリ金属化合物の含有量」は全てのアルカリ金属化合物の合計含有量のことを指す。
【００２８】
マンガン酸化物１００質量部に対してアルカリ金属化合物の含有量は１０質量部以下であることが好ましく、１〜５質量部であることがより好ましく、２〜４質量部であることがさらに好ましく、２〜３質量部であることが特に好ましい。アルカリ金属化合物の含有量が前記範囲内であることによって、十分な酸性ガス除去性能が発現可能となる。
【００２９】
（その他）
吸着層は、活性炭、マンガン酸化物、低ｐＨアクリル樹脂、及びアルカリ金属化合物のみで構成されていることが好ましいが、前記以外のものが含まれていてもよく、例えば、ジルコニウム、銅、コバルト、銀、アルカリ金属の酸化物、アルカリ土類金属の酸化物などを含有してもよい。また、難燃性を付与するために、吸着層には、必要に応じて水酸化アルミニウム、メラミン等の非水溶性難燃剤を添加することもできる。前記非水溶性難燃剤はスラリー中においても粒子形状を保っており、表面被覆等による酸性ガス除去性能の低下を起こしにくいためである。また、水への浸漬時に溶出しないことから、フィルタが水に浸漬した場合であっても難燃性を維持することができる。
【００３０】
活性炭、マンガン酸化物、及び低ｐＨアクリル樹脂（固形分）の合計含有量が、吸着層全体の９０質量％以上であることが好ましく、９３質量％以上であることがより好ましく、９７質量％以上であることがさらに好ましい。また、活性炭、マンガン酸化物、低ｐＨアクリル樹脂（固形分）、及びアルカリ金属化合物の合計含有量が、吸着層全体の９０質量％以上であることが好ましく、９５質量％以上であることがより好ましく、９９質量％以上であることがさらに好ましい。
【００３１】
（ハニカムフィルタに添着する吸着層の量）
アルミニウム基材がハニカム構造体である場合、ハニカムフィルタに添着する吸着層の量（以下、添着量という）は、５０〜２００ｇ／Ｌであることが好ましく、より好ましくは１００〜１５０ｇ／Ｌである。添着量が前記範囲内であることによって、ハニカムフィルタのセルに目詰まりが生じることなく、十分な酸性ガス除去性能が発現可能となる。
【００３２】
＜製造方法＞
本発明のフィルタの製造方法については特に限定されない。例えば、活性炭、マンガン酸化物、低ｐＨアクリル樹脂等が含まれたスラリーを作製し、そのスラリーにアルミニウム基材を浸漬し、その後乾燥させることにより、アルミニウム基材表面に吸着層を備えたフィルタを作製することができる。前記スラリーの固形分比率は、１０〜５０％、好ましくは２５〜５０％である。固形分比率が１０％未満であるとアルミニウム基材表面に活性炭、マンガン酸化物、低ｐＨアクリル樹脂等が十分に担持されないおそれがある。また、固形分比率が５０％を超えると増粘してスラリーの流動性が低下して含浸できなくなるおそれがある。乾燥温度は、通常６０〜２００℃、好ましくは１００〜１５０℃である。乾燥温度が２００℃を超えると、スラリーが劣化するおそれがある。また、乾燥温度が６０℃未満であると、乾燥時間が長くなるため、コストが高くなり、好ましくない。
【００３３】
ハニカムフィルタの製造方法としては、例えば、アルミニウム基材をハニカム構造体とした後に吸着層をアルミニウム基材表面に添着させ、ハニカムフィルタとする方法が挙げられる。ハニカム構造体の断面は、気体の流通が可能であれば特に限定されず、ハニカム構造体の断面としては、例えば、六角形、四角形、正弦波形、ロール形が挙げられ、強度の観点からハニカム構造体の断面が六角形であることが好ましい。また、中空多角柱、中空円柱等の中空柱体が連続して形成されたハニカム構造体であってもよい。
【００３４】
本発明に係るフィルタは、屋内、乗り物内、壁紙、家具、内装材、樹脂成形体、電気機器等で、酸性ガスを低減する目的で広く用いることができる。特に大気中に含有される酸性ガスの除去目的で用いることが好ましく、例えば、粒状物を通気性の箱、袋、網等の容器に充填し、静置もしくは通気させて用いることが好ましい。また、除去速度が速く、一旦除去した酸性ガスが脱離する問題が少ないため、通風状態で用いることがより好ましく、具体的には、自動車・鉄道車両等の車室内の空気を清浄化するためのエアフィルタ、健康住宅・ペット対応マンション、高齢者入所施設、病院・オフィス等で使用される空気清浄機用フィルタ、エアコン用フィルタ、ＯＡ機器の吸気・排気フィルタ、ビル空調用フィルタ、産業用クリーンルーム用フィルタ等に用いることができる。
【００３５】
本願は、２０１７年１１月１０日に出願された日本国特許出願第２０１７−２１７５５８号に基づく優先権の利益を主張するものである。２０１７年１１月１０日に出願された日本国特許出願第２０１７−２１７５５８号の明細書の全内容が、本願に参考のため援用される。
【実施例】
【００３６】
以下実施例によって本発明をさらに詳述するが、下記実施例は本発明を制限するものではなく、本発明の趣旨を逸脱しない範囲で変更実施することは全て本発明に包含される。【００３７】
まず、実施例で用いた測定・評価方法について、以下説明する。【００３８】
（アルミニウム基材との親和性）
アルミニウム基材上にスラリーの液滴を滴下し、アルミニウム基材と前記液滴との接触角を測定した。スラリーについては後述する。【００３９】
（耐水性評価方法）
サンプル（ハニカムフィルタ）をイオン交換水中に２４時間浸漬した後、水中から引き上げて、浸漬処理前後の質量変化より吸着層からの脱落量［ｍｇ］を算出し、この吸着層の脱落量［ｍｇ］をサンプルの体積［ｃｃ］で割ることにより、サンプル１ｃｃ当たりの吸着層の脱落量［ｍｇ／ｃｃ］を算出した。【００４０】
（二酸化硫黄除去性能）
サンプル（ハニカムフィルタ）を直径２６ｍｍ、高さ２０ｍｍにカットし、内径２６ｍｍのガラスカラム内にカットしたサンプルをセットし、二酸化硫黄ガス１００ｐｐｍを含む温度２５℃、相対湿度５０％の空気を流量２．０Ｌ／ｍｉｎで流通した。ガラスカラム内の温度は２５℃一定とした。ガラスカラムの入口、出口濃度を光音響ガスモニター１３１２（ＩＮＮＯＶＡ社製）により、測定開始から１時間経過時までの二酸化硫黄ガスの濃度変化を連続的に測定した。そして、二酸化硫黄ガスの濃度変化を数値積分することにより１時間の二酸化硫黄ガス除去量［ｍｇ］を算出した。この二酸化硫黄ガス除去量［ｍｇ］をカットしたサンプルの体積［ｃｃ］で割ることにより、サンプル１ｃｃ当たりの二酸化硫黄ガス除去量［ｍｇ／ｃｃ］を算出した。【００４１】
（アクリル樹脂のｐＨ）
堀場製作所社製ｐＨメーターでアクリル樹脂エマルジョンのｐＨを測定した。【００４２】
〔実施例１〕
ヤシ殻活性炭３５０ｇ（ＢＥＴ比表面積：１８００ｍ2／ｇ、粒径：１３μｍ）、二酸化マンガン１３００ｇ（ＢＥＴ比表面積：２００ｍ2／ｇ）、及びｐＨが３であるアクリル樹脂エマルジョン３２５ｇ（アクリル樹脂の固形分：３０質量％）を２３００ｇのイオン交換水中に添加し、終夜撹拌し、十分に分散させ、スラリーを調製した。引き続いて、厚さ０．０１５ｍｍのアルミニウム箔を基材としたハニカム構造体（断面：六角形、８５０セル／インチ2）を前記スラリーに浸漬し、前記スラリーがハニカム構造体内部に十分に浸透したことを確認してから、ハニカム構造体を引き上げた。エアーブローでハニカム構造体から余分なスラリーを吹き落とした後、乾燥機内で１２０℃３時間乾燥させることでハニカム構造体の表面に吸着層を備えたハニカムフィルタを得た。吸着層を備える前のハニカムフィルタの質量及び吸着層を備えた後のハニカムフィルタの質量からハニカムフィルタにおける吸着層の添着量を算出した結果、１３０ｇ／Ｌであった。【００４３】
〔実施例２〕
ｐＨが６であるアクリル樹脂エマルジョンを用いた以外は、実施例１と同様の方法にてハニカムフィルタを得た。ハニカムフィルタにおける吸着層の添着量は１３０ｇ／Ｌであった。【００４４】
〔実施例３〕
ｐＨが６であるアクリル樹脂エマルジョンを用いたこと及びイオン交換水中にさらに炭酸カリウム４０ｇを添加したこと以外は、実施例１と同様の方法にてハニカムフィルタを得た。ハニカムフィルタにおける吸着層の添着量は１３３ｇ／Ｌであった。【００４５】
〔比較例１〕
ｐＨが２であるアクリル樹脂エマルジョンを用いた以外は、実施例１と同様の方法にてハニカムフィルタを得た。ハニカムフィルタにおける吸着層の添着量は１３０ｇ／Ｌであった。【００４６】
〔比較例２〕
ｐＨが１０であるアクリル樹脂エマルジョンを用いた以外は、実施例１と同様の方法にてハニカムフィルタを得た。ハニカムフィルタにおける吸着層の添着量は１３０ｇ／Ｌであった。【００４７】
〔比較例３〕
ｐＨが１０であるアクリル樹脂エマルジョンを用いたこと及びイオン交換水中にさらに炭酸カリウム４０ｇを添加したこと以外は、実施例１と同様の方法にてハニカムフィルタを得た。ハニカムフィルタにおける吸着層の添着量は１３３ｇ／Ｌであった。【００４８】
実施例及び比較例の構成及び各種物性を表１に示す。実施例１〜３のフィルタは、アルミニウム基材と吸着層作製用のスラリーとの親和性が高く、耐水性に優れており、かつ、二酸化硫黄ガスを高効率で除去することができた。また、実施例１〜３のフィルタでは、アルミニウム基材の表面にアクリル樹脂を介してヤシ殻活性炭及び二酸化マンガンが担持されていた。一方、比較例１のフィルタは、アクリル樹脂のｐＨが低すぎるため、二酸化硫黄ガスの除去が不十分であった。比較例２及び３のフィルタは、アクリル樹脂のｐＨが高すぎるため、アルミニウム基材と吸着層作製用のスラリーとの親和性が低く、耐水性が不十分であった。【００４９】
【表１】
2019093173.tif 000002
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
アルミニウム基材と前記アルミニウム基材の表面に吸着層とを備えたフィルタであって、
前記吸着層は、活性炭、マンガン酸化物、及びｐＨが３．０〜６．５であるアクリル樹脂からなることを特徴とするフィルタ。
【請求項２】
前記アルミニウム基材の表面に前記アクリル樹脂を介して前記活性炭及び前記マンガン酸化物が担持されている請求項１に記載のフィルタ。
【請求項３】
前記吸着層には、さらにアルカリ金属を含む水酸化物、炭酸塩、及び炭酸水素塩からなる群より選ばれた１種以上の化合物が含まれている請求項１又は２に記載のフィルタ。
【請求項４】
前記アルミニウム基材がハニカム構造体である請求項１〜３のいずれか１項に記載のフィルタ。
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
アルミニウム基材と前記アルミニウム基材の表面に吸着層とを備えたフィルタであって、
前記吸着層は、活性炭、マンガン酸化物、及びｐＨが３．０〜６．５であるアクリル樹脂からなることを特徴とするフィルタ。
【請求項２】
前記アルミニウム基材の表面に前記アクリル樹脂を介して前記活性炭及び前記マンガン酸化物が担持されている請求項１に記載のフィルタ。
【請求項３】
（削除）
【請求項４】
前記アルミニウム基材がハニカム構造体である請求項１又は２に記載のフィルタ。
【国際調査報告】
2019093173.tif 000003
2019093173.tif 000004
2019093173.tif 000005
2019093173.tif 000006